(57)【要約】【課題】熱延板焼鈍後の冷間圧延性を損なうことなく、最終製品の高耐力および優れたばね性を実現し、しかも表面状態に優れ、異方性が小さく、更に軽圧延後も磁性を帯びるというようなこともないオーステナイト系ステンレス鋼の製造方法を提供することにある。 【解決手段】質量%で、C：0.10%以下、Si：1.0%以下、Mn：3.0〜8.0%、P：0.10%以下、S：0.010%以下、Ni：2.0〜5.0%、Cr：16.0〜20.0%、Mo：0.40%以下、Cu：1.0〜3.0%、N：0.10〜0.30%を含有し、残部がＦｅおよび不可避的不純物からなる化学組成を有し、以下の数式を満足することを特徴とするオーステナイト系ステンレス鋼である。Ａ値＝136+731C+47.6Si-1.9Mn-3.4Ni+4.2Cr+17.5Mo-7.7Cu+945N≦500  Ｂ値＝0.8×Ａ値＋12×d-1/2−4≧470  0.001≦d≦0.026  ここで、dは平均結晶粒径（mm）である。【選択図】  図１
2008038191.tif 000002
【特許請求の範囲】
【請求項１】
質量%で、C：0.10%以下、Si：1.0%以下、Mn：3.0〜8.0%、P：0.10%以下、S：0.010%以下、Ni：2.0〜5.0%、Cr：16.0〜20.0%、Mo：0.40%以下、Cu：1.0〜3.0%、N：0.10〜0.30%を含有し、残部がFeおよび不可避的不純物からなる化学組成を有し、以下の数式を満足することを特徴とするオーステナイト系ステンレス鋼。
Ａ値=136+731C+47.6Si-1.9Mn-3.4Ni+4.2Cr+17.5Mo-7.7Cu+945N≦500
Ｂ値＝0.8×Ａ値＋12×d-1/2−4≧470
0.001≦d≦0.026
ここで、dは平均結晶粒径（mm）。
【請求項２】
Ｃ値が以下の数式を満足することを特徴とする請求項１に記載のオーステナイト系ステンレス鋼。
Ｃ値＝551-462 (C+N)-9.2Si-18.5Mn-29(Ni+Cu)-13.7Cr-18.5Mo-68Nb＜−40
【請求項３】
質量%で、C：0.10%以下、Si：1.0%以下、Mn：3.0〜8.0%、P：0.10%以下、S：0.010%以下、Ni：2.0〜5.0%、Cr：16.0〜20.0%、Mo：0.40%以下、Cu：1.0〜3.0%、N：0.10〜0.30%を含有し、残部がFeおよび不可避的不純物からなり、Ａ値およびＣ値が下記式を満足する化学組成のオーステナイト系ステンレス鋼を熱間圧延し、次いで焼鈍、冷間圧延を行い、然る後、900〜1100℃で仕上焼鈍を行うことによって、Ｂ値および平均結晶粒径(d)が下記式を満足するようにしたことを特徴とするオーステナイト系ステンレス鋼の製造方法。
Ａ値=136+731C+47.6Si-1.9Mn-3.4Ni+4.2Cr+17.5Mo-7.7Cu+945N≦500
Ｃ値＝551-462 (C+N)-9.2Si-18.5Mn-29(Ni+Cu)-13.7Cr-18.5Mo-68Nb＜−40
Ｂ値＝0.8×Ａ値＋12×d-1/2−4≧470
0.001≦d≦0.026
ここで、dは平均結晶粒径（mm）。
【発明の詳細な説明】
【技術分野】
【０００１】
本発明は、高耐力、ばね性および加工性に優れたオーステナイト系ステンレス鋼とその製造方法に関するものである。
【背景技術】
【０００２】
近年、電気製品は軽量化が進んでおり、使用されるステンレス鋼板の部品も薄肉化が求められている。そのため、加工性を損なわずに強度を向上させた材料が求められることが多い。また、一部の部品では、ばね性を求められることもあり、耐力の高い材料が必要となる。これらの用途には、従来技術では、軽圧下の調質圧延を施した準安定オーステナイト系ステンレス鋼板、例えばSUS304-1/2Hが広く使用されている。
【０００３】
加工性を損なわずにステンレス鋼板の強度を上げる手段として、(a)  C、N、Mo添加などによる固溶強化、(b)  軽圧下の調質圧延による加工硬化、(c)  低温焼鈍による結晶粒の微細化[例えば、特開平０７−２１６４５０、特開２０００−２７３５３８]などがある。
【０００４】
固溶強化元素については、過剰添加は材料の焼鈍状態での強度を上げるため、薄板を製造する場合、冷間圧延の負荷が高く、場合によっては、途中で再焼鈍を行う必要があり、製造コストが高くなる。
【０００５】
軽圧下の調質圧延については、圧下率が低いため、薄板になると圧延前の表面肌の影響を受け、表面に模様が発生することがある。また、圧延方向(Ｔ方向)と圧延直角方向(Ｌ方向)で特性が異なるといった、異方性の問題もある。さらに、準安定オーステナイト系ステンレス鋼板では、圧延により、加工誘起マルテンサイト相が誘起されるため、磁性を帯びるようになる。
【０００６】
低温焼鈍については、前述の先行技術に記載のように、焼鈍温度が650〜900℃あるいは700〜950℃と低いため、均一な再結晶組織を得るためには長時間の焼鈍を行う必要がある。例えば、一般的なオーステナイト系ステンレス鋼の最終仕上焼鈍(焼鈍温度：1100〜1200℃程度)に比べ、焼鈍に長時間を要するため、生産性が低く、製造コストが高くなる。また、大気焼鈍の場合、焼鈍温度が低いため、表面が十分に酸化されず、模様（油模様など）が発生しやすい、というような問題があった。
【特許文献１】特開平０７−２１６４５０
【特許文献２】特開２０００−２７３５３８
【発明の開示】
【発明が解決しようとする課題】
【０００７】
本発明はこれら従来技術の問題点を解決するためになされたものであり、その課題は、熱延板焼鈍後の冷間圧延性を損なうことなく、最終製品の高耐力および優れたばね性を実現し、しかも表面状態に優れ、異方性が小さく、更に軽圧延後も磁性を帯びるというようなこともないオーステナイト系ステンレス鋼とその製造方法を提供することにある。
【課題を解決するための手段】
【０００８】
請求項１に記載の発明は、質量%で、C：0.10%以下、Si：1.0%以下、Mn：3.0〜8.0%、P：0.10%以下、S：0.010%以下、Ni：2.0〜5.0%、Cr：16.0〜20.0%、Mo：0.40%以下、Cu：1.0〜3.0%、N：0.10〜0.30%を含有し、残部がＦｅおよび不可避的不純物からなる化学組成を有し、以下の数式を満足することを特徴とするオーステナイト系ステンレス鋼である。
Ａ値＝136+731C+47.6Si-1.9Mn-3.4Ni+4.2Cr+17.5Mo-7.7Cu+945N≦500
Ｂ値＝0.8×Ａ値＋12×d-1/2−4≧470
0.001≦d≦0.026
ここで、dは平均結晶粒径（mm）である。
【０００９】
Ａ値は、焼鈍板の0.2%耐力：Ｎ／ｍｍ2(以下、耐力と記す)を化学成分組成との関係で表した値であり、Ａ値を５００以下とすることにより、冷間加工性を確保することができる。
【００１０】
Ｂ値は、焼鈍板の耐力について、化学成分組成に加えて、さらに結晶粒径の影響も入れて表した値であり、Ｂ値を470以上とすることにより、SUS 304-1/2Hの耐力のJIS規格(JIS G 4313)を満足し、加工性と強度の両方を必要とする用途への適用が可能となる。
なお、Ａ値、Ｂ値及び平均結晶粒径dの請求範囲を図示すると、図１のようになる。
【００１１】
請求項２に記載の発明は、請求項１に記載のオーステナイト系ステンレス鋼において、更にＣ値が以下の数式を満足するオーステナイト系ステンレス鋼である。
Ｃ値＝551-462 (C+N)-9.2Si-18.5Mn-29(Ni+Cu)-13.7Cr-18.5Mo-68Nb＜−40
【００１２】
Ｃ値は、焼鈍板に冷間加工を加えたときの加工誘起マルテンサイト相の生成量の程度を表す指標であり、Ｃ値が−40未満であれば、例えば30%程度の冷間加工を行ったときにマルテンサイト相の生成がなく非磁性を保つことができ、非磁性が要求される部材(例えば、ハードディスク押えばね等の電子部品)に適用することが可能となる。
【００１３】
請求項３に記載の発明は、前記オーステナイト系ステンレス鋼の製造方法であって、質量%で、C：0.10%以下、Si：1.0%以下、Mn：3.0〜8.0%、P：0.10%以下、S：0.010%以下、Ni：2.0〜5.0%、Cr：16.0〜20.0%、Mo：0.40%以下、Cu：1.0〜3.0%、N：0.10〜0.30%を含有し、残部がFeおよび不可避的不純物からなり、Ａ値およびＣ値が下記式を満足する化学組成のオーステナイト系ステンレス鋼を熱間圧延し、次いで焼鈍、冷間圧延を行い、然る後、900〜1100℃で仕上焼鈍を行うことによって、Ｂ値および平均結晶粒径(d)が下記式を満足するようにしたことを特徴とする。
Ａ値=136+731C+47.6Si-1.9Mn-3.4Ni+4.2Cr+17.5Mo-7.7Cu+945N≦500
Ｃ値＝551-462 (C+N)-9.2Si-18.5Mn-29(Ni+Cu)-13.7Cr-18.5Mo-68Nb＜−40
Ｂ値＝0.8×Ａ値＋12×d-1/2−4≧470
0.001≦d≦0.026
ここで、dは平均結晶粒径（mm）である。
【発明の効果】
【００１４】
本発明によれば、固溶強化元素を適量添加しかつＡ値を500以下とするとともに、冷間圧延後の低温焼鈍により結晶粒を微細化してＢ値を470以上とすることにより、冷間圧延性を損なわずに仕上焼鈍状態で高耐力、高ばね性かつ冷間加工性に優れた材料を提供することができる。しかも最終工程は低温焼鈍を行うだけであるから、従来の調質圧延を施した準安定オーステナイト系ステンレス鋼板(SUS304-1/2H)に比べて異方性が小さく表面品質の良好な材料を得ることができ、幅広い用途へ適用することが可能である。
【００１５】
また、Ｃ値を−40未満にすることで、加工誘起マルテンサイト相の生成を抑制することが出来るので、製品加工前だけでなく、製品加工時においてある程度の冷間加工を施しても、非磁性を保つことができ、そのために加工後の製品に対する非磁性が要求される用途への適用も可能である。
【発明を実施するための最良の形態】
【００１６】
以下、本発明のオーステナイトステンレス鋼およびその製造方法について詳細に説明する。まず、本発明のオーステナイトステンレス鋼における化学組成の限定理由について説明する。なお、化学組成はすべて質量%で示す。
【００１７】
C:0.10%以下
Cは固溶強化元素であるため、含有量を高くすることは、耐力を上昇させるためには効果的と言えるが、過剰に添加すると、Crと炭化物を生成することにより、耐食性を劣化させる。特に低温にて焼鈍を行う場合、Cr炭化物が粒界に生成し、耐食性を劣化させる。よってCによる固溶強化は最低限とし、0.10%以下とした。
【００１８】
Si:1.0%以下
Siは溶解時の脱酸剤の役割をすると同時に耐食性を増加させる効果もある。また、Siも固溶強化元素であり、耐力を上昇させるために効果的と言えるが、1%を超える添加は熱間加工性を害するだけでなくσ相生成を助長するので好ましくない。このため、その上限を1.0%とした。
【００１９】
P：0.10%以下
Pは耐食性や熱間加工性を劣化させるため、その上限を0.10%とした。
【００２０】
S：0.010%以下
Sは、介在物を増加させ、また耐発銹性を低下させる。また、熱間加工性を著しく低下させるため、その上限を0.010%とした。
【００２１】
Mn：3.0〜8.0%
Mnはオーステナイト形成元素あり、加工誘起マルテンサイト相の生成を抑制し、加工硬化を低くすることができるため、冷間圧延性の向上に有利となる。また、Mnの添加により、有益な固溶強化元素であるNの固溶度が上がる。さらにMnは酸化スケールの生成を促進させる効果があり、低温にて大気焼鈍を行う場合においても、十分に酸化スケール層が生成し、焼鈍前の油汚れなどを起因とする模様が発生しにくい。これらの効果を得るためには3.0%以上が必要であるが、Mnの過剰添加は酸化による肌荒れを起こし、また製品の耐食性を低下させる恐れがあるため、上限を8.0%とした。
【００２２】
Ni：2.0〜5.0%
Niはオーステナイト形成元素であり、オーステナイト組織の安定化や、良好な熱間加工性や冷間加工性を得るためには、Mn添加ステンレス鋼においても必要とされる元素であり、2.0%以上は添加する必要がある。しかし、Ni価格は高価であるため、その上限を5.0%、下限を2.0%とした。
【００２３】
Cr：16.0〜20.0%
Crはステンレス鋼の耐食性を高めるのにもっとも有効な元素のひとつであるが、そのためには13.0%以上の添加が必要である。しかし、SUS304と同等の耐食性を得るためには16.0%以上は必要であり、下限を16.0%とした。また20.0%を超える添加は、δフェライトの生成や熱間加工性の低下をもたらし好ましくない。よって、Crの上限を20.0%とした。
【００２４】
Mo：0.40%以下
Moは有力な固溶強化元素であり、Crと並んで、ステンレス鋼の耐食性を高めるのにも有効な元素であるが、その添加はコストを大きくするため、上限を0.40%とした。
【００２５】
Cu：1.0〜3.0%
Cuは耐力を上昇させるためには、不利な元素であるが、材料を軟質化させ、加工硬化を抑える効果があるため、冷間圧延性を高めるためには必要である。また、加工誘起マルテンサイト相の生成を抑制する効果もある。このような効果を有効に発揮させるためには1.0%以上が必要である。しかし、3.0%を超える添加は熱間加工性を悪くするため、上限を3.0%とした。
【００２６】
N：0.10〜0.30%
NはCと同様に有効な固溶強化元素である。また、耐食性の向上にも効果がある。C量を抑えているため、固溶強化を考えた場合、Nは最低0.10%の添加が必要である。しかし、過剰の添加は熱間加工性を悪化させるため、上限を0.30%とした。
【００２７】
次に、Ａ値、Ｂ値について、詳細に説明する。
まず、Cr−Mn−Niオーステナイト系ステンレス鋼について、各成分の含有量を表１(表１の数字は質量%)に示す範囲内で変化させた多数の焼鈍板(結晶粒径20〜40μm)の耐力を測定した。そして、耐力と化学成分組成との関係式を求めた結果、Ａ値(＝計算耐力値)として、以下の関係式を得ることができた。
Ａ値(＝計算耐力値)＝136+731C+47.6Si-1.9Mn-3.4Ni+4.2Cr+17.5Mo-7.7Cu+945N
また、図２は上記Ａ値と実測耐力との相関を表す図であり、相関係数R2＝は0.94であり、極めて高い相関を示している。
ここで、寄与率の高いC、N、Si、Moの添加量を高めることにより、耐力は上昇し、逆にMn、Ni、Cuの添加量を上げると、耐力は低下することがわかる。
【表１】
2008038191.tif 000003
【００２８】
上述のＡ値は化学成分だけによる耐力の計算式であることから、更に結晶粒径をも取り入れた計算式を求めるための実験を行った。結晶粒径1〜40μmの焼鈍材について、耐力を測定し、耐力がＡ値と結晶粒径でどのように整理することができるか検討した結果、以下のＢ値の式を得ることができた。
Ｂ値(＝計算耐力値)＝0.8×Ａ値＋12×d-1/2−4
ここで、dは平均結晶粒径（mm）である。なお、本発明においては、平均結晶粒径dの測定方法はJIS G 0511による。
また、図３は上記Ｂ値と実測耐力との相関を表す図であり、相関係数R2＝は0.91である。
【００２９】
固溶強化により強度を上げすぎると、熱延板焼鈍後の冷間圧延での負荷が高くなり、冷間圧延性が低下する。よって固溶強化による耐力を表すＡ値は500以下を満足することとする。また、加工硬化を抑制するために、Cuを1.0%以上添加することとする。Ａ値が500を超える場合、再加熱なしでは板厚3mmの熱延焼鈍板を一度の冷間圧延で板厚0.8mm以下まで圧延できないため、製造コストの増大につながる。
【００３０】
Ｂ値は、本発明に係る結晶粒を微細化したオーステナイト系ステンレス鋼製品の耐力を表しており、Ｂ値が、SUS304-1/2HのJIS規格である470以上であれば、固溶強化および結晶粒微細化により焼鈍状態で高耐力の材料を得ることができ、加工性と強度の両方を必要とする用途への適用が可能となる。
【００３１】
結晶粒径については、Ａ値≦500かつＢ値≧470を満たすためには、Ｂ値の計算式から、平均結晶粒径dの上限は0.026mmとなる。また、サブミクロンの超微細粒を得るためには、より低温の長時間の仕上焼鈍が必要であり、焼鈍工程への負荷が高いため、平均結晶粒径dの下限は0.001mmとする。
【００３２】
本発明におけるＡ値、Ｂ値及び平均結晶粒径dの許容範囲を図で表すと、図１のとおりであり、これらの数値をこの範囲とすることで、高耐力であるにも関わらず熱延板焼鈍後の冷間圧延での負荷が小さくて冷間圧延が容易となる。
【００３３】
次に、Cr−Mn−Niオーステナイト系ステンレス鋼について、磁性を有する加工誘起マルテンサイト（α'）の生成量に及ぼす化学成分の影響を調査した。図４は、冷間圧下率30%の加工におけるα'の生成量とＣ値の関係を示した実験データである。ここで、Ｃ値は、焼鈍板に冷間加工を加えたときの加工誘起マルテンサイトの生成量の程度を表す指標であり、化学成分により以下の式で計算される。
Ｃ値＝551-462 (C+N)-9.2Si-18.5Mn-29(Ni+Cu)-13.7Cr-18.5Mo-68Nb
図４から、Ｃ値を−40未満にすれば、α'の生成量を2%以下に抑えることができ、磁石に吸い付かない程度の非磁性が得られる。
【００３４】
このように、本発明に係るオーステナイト系ステンレス鋼は、仕上焼鈍後にある程度の冷間加工（例えば、板厚減少率30%程度）を施しても、加工誘起マルテンサイト相の生成が抑えられ、非磁性を保つことができる。これにより高耐力を必要とし且つ仕上焼鈍後の冷間加工に対しても非磁性を保つことが必要な部材(例えばハードディスク押えばね等の電子部品)に適用することが可能となる。
【００３５】
次に、製造方法について詳細に説明する。本発明に係るオーステナイト系ステンレス鋼の製造方法は、所定の化学組成を有するオーステナイト系ステンレス鋼を熱間圧延し、次いで焼鈍、冷間圧延を行い、その後、900〜1100℃で仕上焼鈍を行うことを特徴としている。最後の仕上焼鈍により、組織は微細結晶粒の再結晶組織となり、高耐力、ばね性および加工性に優れたオーステナイト系ステンレス鋼が得られる。
【００３６】
本発明においては、固溶強化の助力により、それほど結晶粒を微細化させずに、高耐力が得られるため、仕上焼鈍温度は900〜1,100℃でよく、長時間の焼鈍を必要としない。例えば焼鈍時間は、板厚0.6mmの場合、従来技術の低温焼鈍の方法(焼鈍温度は例えば650〜900℃)では在炉時間約45secであるのに対し、本発明の方法では約25secの在炉時間で処理することが可能であり、焼鈍工程にかかる負荷が軽減し、製造コストの低減が図られるという効果がある。
【００３７】
仕上焼鈍温度は、900℃未満では均一微細な再結晶粒とするためには焼鈍に長時間を要し製造コストが増大する。一方1100℃を超えると結晶粒の成長が速くなり、微細な結晶粒を得ることが困難となり、高耐力の材料を得ることができない。
【実施例】
【００３８】
（1)実施例１
固溶強化および結晶粒微細化による耐力の上昇について、成分の異なる５種類の鋼種(鋼種a〜e)で３種類の結晶粒径の材料について耐力を求めた。表２にこれら材料の化学成分、平均結晶粒径、Ａ値、Ｂ値、Ｃ値および耐力を示す。鋼種a、c、dでは、結晶粒径5μm以下で目標の470N/mm2以上の耐力を得ることができる。一方、比較材である鋼種e（SUS304）では、2μm以下まで結晶粒を微細化させないと470N/mm2以上の耐力を得ることができなかった。
【表２】
2008038191.tif 000004
【００３９】
（2)実施例２
表２に示す化学成分を有する鋼種a（開発鋼）および比較材の鋼種e（SUS304）について、板厚3mmの熱延焼鈍板から板厚１mmまで冷間圧延を行い、その後1000〜1200℃で焼鈍を行い、耐力および結晶粒径の変化を調査した。鋼種aは、鋼種eに比べてＡ値(計算耐力値）が約150高い。焼鈍試験結果は図５に示すとおりであり、同じ結晶粒径で比較した場合、鋼種aは、鋼種eに比べて耐力が約150Ｎ／mm2高いことが分かる。即ち、固溶強化により、鋼種aは鋼種eに比べて耐力を上昇させていることが確認できる。また、結晶粒微細化により、さらに耐力を上昇させることが可能である。鋼種aは、固溶強化および結晶粒微細化により、SUS304-1/2HのJIS規格を満足することができる。
【００４０】
（3)実施例３
表２に示す化学成分を有する鋼種ａ(開発鋼種)について、板厚3mmの熱延焼鈍板から板厚0.3mmまで冷間圧延を行い、その後960℃で焼鈍し、各種特性を調査した。以下に開発鋼種の特性を示す。
●冷間圧延性；開発鋼種は、途中で中間焼鈍を行わずに、板厚3mmの熱延焼鈍板から板厚0.3mmまで冷間圧延することができた。
●組織；開発鋼種のミクロ組織を図６に示す。平均結晶粒径3μmの再結晶組織が得られた。
●機械的特性（表３）；開発鋼種は高耐力（600N/mm2）、かつ良好な加工性（伸び：38%）を有する。また、SUS 304-1/2H（調質圧延材)に比べて耐力の異方性が小さい。
●バネ限界値：Ｋｂ（表４、図７）；  開発鋼種（鋼種a）は、SUS304-1/2H仕上（調質圧延材）に比べて、バネ限界値が高く、異方性も小さい。また、L方向については、SUS304 H仕上（調質圧延材）に比べて高いバネ限界値を有する。
●透磁率（図８）；開発鋼種（鋼種a）の透磁率は、60%の冷間圧下率においても極めて低い値を維持している。
●低温熱処理特性（図９）；SUS 304-1/2Hでは、500℃を超える温度で熱処理を行うと、マルテンサイトの焼き戻しにより軟化するが、開発鋼種（鋼種a）は、500℃以上においても軟化しない。また、調質圧延材と同様にバネ限界値も高くなる。
【表３】
2008038191.tif 000005
【表４】
2008038191.tif 000006
【図面の簡単な説明】
【００４１】
【図１】平均結晶粒径、Ａ値、Ｂ値に関する本発明の範囲を示す図面
【図２】Ａ値と実測耐力との関係を示す図面
【図３】Ｂ値と実測耐力との関係を示す図面
【図４】Ｃ値と加工誘起マルテンサイトサイト量α’との関係を示す図面
【図５】結晶粒径(ｄ-1/2)と耐力との関係を示す図面
【図６】鋼種ａ(開発鋼種)の断面ミクロ組織図面代用写真
【図７】Ｔ方向とＬ方向のばね限界値の関係を示す図面
【図８】冷間圧下率と透磁率との関係を示す図面
【図９】冷温熱処理による方さ変化を示す図面
【図１】
2008038191.tif 000007
【図２】
2008038191.tif 000008
【図３】
2008038191.tif 000009
【図４】
2008038191.tif 000010
【図５】
2008038191.tif 000011
【図６】
2008038191.tif 000012
【図７】
2008038191.tif 000013
【図８】
2008038191.tif 000014
【図９】
2008038191.tif 000015